(57)【要約】【課題】  本発明は、優れた難燃性及びゴム弾性を長期間にわたって維持する硬化物を生成することができる硬化性組成物を提供する。【解決手段】  本発明の硬化性組成物は、数平均分子量（Ｍｎ）が２００００〜５００００で且つ分子量分布（Ｍｗ／Ｍｎ）が１．３以下である加水分解性シリル基を有するポリアルキレンオキサイド（Ａ）と、ポリリン酸アンモニウム（Ｂ）及び／又はガラスフリット（Ｅ）と、アミノシラン化合物（Ｃ）と、シリル化触媒（Ｄ）とを含むことを特徴とする。【選択図】  なし【特許請求の範囲】
【請求項１】
数平均分子量（Ｍｎ）が２００００〜５００００で且つ分子量分布（Ｍｗ／Ｍｎ）が１．３以下である加水分解性シリル基を有するポリアルキレンオキサイド（Ａ）と、
ポリリン酸アンモニウム（Ｂ）及び／又はガラスフリット（Ｅ）と、
アミノシラン化合物（Ｃ）と、
シリル化触媒（Ｄ）とを含むことを特徴とする硬化性組成物。
【請求項２】
アミノシラン化合物（Ｃ）が、アルキルアルコキシシランとアミノアルコキシシランとの加水分解縮合物であり且つ窒素原子の含有量が１質量％以上であるアルコキシシランオリゴマーを含有することを特徴とする請求項１に記載の硬化性組成物。
【請求項３】
可塑剤（Ｆ）を更に含有し、可塑剤（Ｆ）の含有量とポリリン酸アンモニウム（Ｂ）の含有量との比［可塑剤（Ｆ）の含有量／ポリリン酸アンモニウム（Ｂ）の含有量］が２〜４であることを特徴とする請求項１又は請求項２に記載の硬化性組成物。
【発明の詳細な説明】
【技術分野】
【０００１】
本発明は、雰囲気中の湿気により硬化して、優れた難燃性及びゴム弾性を長期間にわたって維持する硬化物を与える硬化性組成物に関する。
【背景技術】
【０００２】
従来から、架橋可能な加水分解性シリル基を有するオキシアルキレン系重合体を含有する硬化性組成物が知られている（例えば、特許文献１）。硬化性組成物は、雰囲気中に含まれる湿気により架橋可能な加水分解性シリル基が加水分解した後に脱水縮合することによって、接着性に優れた硬化物を生じる。
【０００３】
このような硬化性組成物は、例えば、建築構造物の外壁などにおいて、モルタル板、コンクリート板、ＡＬＣ（Autoclaved Light-weight Concrete）板、金属板などの外壁部材間の接合部（いわゆる「目地」）に充填することによって、外壁部材同士を接合するために用いられている。このように硬化性組成物を使用することによって、外壁部材間の接合部から建築構造物内部へ雨水が浸入することを抑制している。
【０００４】
建築構造物の外壁では、温度変化に伴って外壁部材が膨張又は収縮したり、地震や強風による振動や外力によって外壁部材が移動したりするために、目地幅は僅かであるが変化を生じる。そのため、硬化性組成物には、硬化後に優れたゴム弾性を有し、伸縮可能とすることによって、目地幅の変化に追随できることが必要とされている。
【０００５】
また、上記目地構造において、硬化性組成物の硬化物は有機物であるため、燃焼に対して弱く、火災時に硬化物が目地部から脱落し、目地部から炎が廻り込むことがあり、目地部における難燃性の向上が所望されている。
【０００６】
そこで、特許文献２には、アルコキシシリル基含有ポリアルキレンオキサイド（Ａ）、平均粒子径０．１〜２００μｍである金属水酸化物粉体（Ｂ）、平均粒子径０．１〜１０μｍである重質炭酸カルシウム（Ｃ）、アマイドワックス（Ｄ）を必須成分として含有する難燃性湿気硬化型接着剤組成物が提案されている。
【０００７】
更に、特許文献３には、メラミン被覆ポリリン酸アンモニウム及び／または不溶性ポリリン酸アンモニウムを含有した耐火性シーリング材が提案されている。
【先行技術文献】
【特許文献】
【０００８】
【特許文献１】特開平２００８−１８３３号公報
【特許文献２】特開２０１０−２８５４６２号公報
【特許文献３】特開平８−２５３７６１号公報
【発明の概要】
【発明が解決しようとする課題】
【０００９】
しかしながら、特許文献２の難燃性湿気硬化型接着剤組成物は、金属水酸化物粉体を難燃剤として添加しているために、ゴム弾性が低下して硬くなり、目地幅の変化が生じた際に目地幅の変化に追随して伸縮することが困難となり、接着界面での剥離や外壁部材の損傷が生じたり、硬化性組成物の硬化物に亀裂（クラック）が生じたりして、雨水が建築構造物内へ浸入し、漏水を引き起こすといった問題がある。
【００１０】
また、難燃剤としてポリリン酸アンモニウムを用いた場合、ポリリン酸アンモニウムは耐水性が低く、ポリリン酸アンモニウムが経時的に湿気を吸収し、ポリリン酸アンモニウムが所望の難燃性を発揮せず、硬化性組成物の硬化物に十分な難燃性を付与することができないという問題点を有する。
【００１１】
本発明は、優れた難燃性及びゴム弾性を長期間にわたって維持する硬化物を生成することができる硬化性組成物を提供する。
【課題を解決するための手段】
【００１２】
本発明の硬化性組成物は、
数平均分子量（Ｍｎ）が２００００〜５００００で且つ分子量分布（Ｍｗ／Ｍｎ）が１．３以下である加水分解性シリル基を有するポリアルキレンオキサイド（Ａ）と、
ポリリン酸アンモニウム（Ｂ）及び／又はガラスフリット（Ｅ）と、
アミノシラン化合物（Ｃ）と、
シリル化触媒（Ｄ）とを含むことを特徴とする
【００１３】
［ポリアルキレンオキサイド（Ａ）］
硬化性組成物に含まれているポリアルキレンオキサイド（Ａ）は、加水分解性シリル基を有している。加水分解性シリル基とは、珪素原子に１〜３個の加水分解性基が結合してなる基である。
【００１４】
加水分解性シリル基の加水分解性基としては、特に限定されず、例えば、水素原子、ハロゲン原子、アルコキシ基、アシルオキシ基、ケトキシメート基、アミノ基、アミド基、酸アミド基、アミノオキシ基、メルカプト基、アルケニルオキシ基などが挙げられる。
【００１５】
なかでも、加水分解性シリル基としては、加水分解反応が穏やかであることから、アルコキシシリル基が好ましい。アルコキシシリル基としては、トリメトキシシリル基、トリエトキシシリル基、トリイソプロポキシシリル基、及びトリフェノキシシリル基などのトリアルコキシシリル基；メチルジメトキシシリル基、及びメチルジエトキシシリル基などのジアルコキシシリル基；並びに、ジメチルメトキシシリル基、及びジメチルエトキシシリル基などのモノアルコキシシリル基が挙げられる。なかでも、ジアルコキシシリル基がより好ましく、メチルジメトキシシリル基が特に好ましい。
【００１６】
ポリアルキレンオキサイド（Ａ）は、１分子中に平均して、１〜２個の加水分解性シリル基を有していることが好ましい。ポリアルキレンオキサイド（Ａ）における加水分解性シリル基の数が１個以上であると、硬化性組成物の硬化性が向上する。また、ポリアルキレンオキサイド（Ａ）における加水分解性シリル基の数が２個以下であると、硬化性組成物の硬化物の機械的強度又は伸び性が向上する。また、ポリアルキレンオキサイド（Ａ）は、その分子鎖の両末端のうち少なくとも一方に加水分解性シリル基を有していることが好ましい。
【００１７】
なお、ポリアルキレンオキサイド（Ａ）中における、１分子当たりの加水分解性シリル基の平均個数は、1Ｈ−ＮＭＲにより求められるポリアルキレンオキサイド（Ａ）中の加水分解性シリル基の濃度、及びＧＰＣ法により求められるポリアルキレンオキサイド（Ａ）の数平均分子量に基づいて算出することができる。
【００１８】
ポリアルキレンオキサイド（Ａ）としては、主鎖が、一般式：−（Ｒ−Ｏ）n−（式中、Ｒは炭素数が１〜１４のアルキレン基を表し、ｎは、繰り返し単位の数であって正の整数である。）で表される繰り返し単位を含有する重合体が好ましく挙げられる。ポリアルキレンオキサイドの主鎖骨格は一種のみの繰り返し単位からなっていてもよいし、二種以上の繰り返し単位からなっていてもよい。
【００１９】
ポリアルキレンオキサイド（Ａ）の主鎖骨格としては、ポリエチレンオキサイド、ポリプロピレンオキサイド、ポリブチレンオキサイド、ポリテトラメチレンオキサイド、ポリエチレンオキサイド−ポリプロピレンオキサイド共重合体、及びポリプロピレンオキサイド−ポリブチレンオキサイド共重合体などが挙げられる。なかでも、ポリプロピレンオキサイドが好ましい。ポリプロピレンオキサイドによれば、硬化後に優れたゴム弾性及び接着性に優れる硬化性組成物を提供することができる。
【００２０】
ポリアルキレンオキサイド（Ａ）の数平均分子量（Ｍｎ）は、２００００〜５００００であり、２００００〜４００００が好ましい。ポリアルキレンオキサイド（Ａ）の数平均分子量が２００００以上であると、硬化性組成物の硬化物の機械的強度又は伸び性が向上する。ポリアルキレンオキサイド（Ａ）の数平均分子量が５００００以下であると、硬化性組成物の塗工性が向上する。
【００２１】
ポリアルキレンオキサイド（Ａ）の分子量分布［重量平均分子量（Ｍｗ）／数平均分子量（Ｍｎ）］は、１．３以下であり、１．２以下が好ましい。ポリアルキレンオキサイド（Ａ）の分子量分布［重量平均分子量（Ｍｗ）／数平均分子量（Ｍｎ）］は、１．０５以上が好ましく、１．１以上がより好ましい。分子量分布が１．３以下であるポリアルキレンオキサイドによれば、硬化性組成物の粘度上昇を抑制し、硬化性組成物の塗工性を向上させることができる。分子量分布が１．０５以上であるポリアルキレンオキサイドによれば、硬化後に優れた接着性を有する硬化性組成物を得ることができる。
【００２２】
なお、本発明において、ポリアルキレンオキサイド（Ａ）の数平均分子量及び重量平均分子量とは、ＧＰＣ（ゲルパーミエーションクロマトグラフィー）法によって測定されたポリスチレン換算した値を意味する。ＧＰＣ法による測定においては、例えば、ＧＰＣカラムとして東ソー製Ｓｈｏｄｅｘ  ＫＦ８００Ｄを用い、溶媒としてクロロホルムなどを用いることができる。
【００２３】
加水分解性シリル基を含有しているポリアルキレンオキサイド（Ａ）は、市販されているものを用いることができる。例えば、主鎖骨格がポリプロピレンオキサイドであり、主鎖骨格の末端にメチルジメトキシシリル基を有しているポリアルキレンオキサイドとしては、旭硝子社製  製品名「エクセスター  Ｓ４５３０」などが挙げられる。
【００２４】
［ポリリン酸アンモニウム（Ｂ）及び／又はガラスフリット（Ｅ）］
硬化性組成物は、ポリリン酸アンモニウム及び／又はガラスフリット（ガラス粉末）（Ｅ）を含む。即ち、硬化性組成物は、ポリリン酸アンモニウム及びガラスフリット（Ｅ）の何れか一方又は双方を含む。硬化性組成物は、ガラスフリット（Ｅ）を含有していることが好ましい。
【００２５】
ポリリン酸アンモニウムは、メラミン樹脂でマイクロカプセル化したタイプや、シラン処理したものを用いてもよい。
【００２６】
ポリリン酸アンモニウムは、雰囲気中の湿気を吸収し易いく、経時的に初期の難燃性を維持しにくいという問題点を有している。
【００２７】
上記硬化性組成物においては、上記ポリアルキレンオキサイド（Ａ）とポリリン酸アンモニウム（Ｂ）とを組合せて用いると、硬化性組成物の硬化物中に含まれているポリリン酸アンモニウムは、空気中の湿気を吸収し難くなる。従って、硬化性組成物を建築構造物の外壁における目地に充填してシーリング剤として用いた場合などのように、湿気が多い環境下に晒されたとしても、ポリリン酸アンモニウムの吸湿を概ね抑制し、ポリリン酸アンモニウムの優れた難燃性を良好に維持し、硬化性組成物の硬化物は優れた難燃性を有する。
【００２８】
硬化性組成物中において、ポリリン酸アンモニウム（Ｂ）の含有量は、ポリアルキレンオキサイド（Ａ）１００質量部に対して５〜１００質量部が好ましく、１０〜７０質量部がより好ましく、１５〜６０質量部が更に好ましく、２０〜４５質量部が特に好ましく、２３〜３５質量部が最も好ましい。ポリリン酸アンモニウム（Ｂ）の含有量が５質量部以上であると、硬化性組成物の硬化物は優れた難燃性を有する。ポリリン酸アンモニウム（Ｂ）の含有量が７０質量部以下であると、硬化性組成物の硬化物は優れた伸び性を有する。
【００２９】
硬化性組成物は、ガラスフリット（Ｅ）を含有していると、硬化性組成物の硬化物は優れた難燃性を有する。
【００３０】
ガラスフリット（Ｅ）を構成しているガラスとしては、たとえば、リン酸系ガラス、ホウ酸系ガラス、酸化ビスマス系ガラス、珪酸系ガラス、酸化ナトリウム系ガラスなどが挙げられ、リン酸系ガラス、ホウ酸系ガラスが好ましく、リン酸系ガラスがより好ましい。これらのガラスフリットは、Ｂ2Ｏ3、Ｐ2Ｏ5、ＺｎＯ、ＳｉＯ2、Ｂｉ2Ｏ3、Ａｌ2Ｏ3、ＢａＯ、ＣａＯ、ＭｇＯ、ＭｎＯ2、ＺｒＯ2、ＴｉＯ2、ＣｅＯ2、ＳｒＯ、Ｖ2Ｏ5、ＳｎＯ2、Ｌｉ2Ｏ、Ｎａ2Ｏ、Ｋ2Ｏ、ＣｕＯ、Ｆｅ2Ｏ3などを所定の成分割合で調整して得ることができる。
【００３１】
ガラスフリット（Ｅ）を構成しているガラスの軟化点は３５０〜６５０℃が好ましく、３６０〜５６０℃がより好ましく、３７０〜５４０℃が特に好ましく、３８０〜５２０℃が最も好ましい。なお、ガラスフリット（Ｅ）を構成しているガラスの軟化点は、ガラスの粘度が１０７．６ｄＰａ・ｓ（ｌｏｇη＝７．６）となる温度である。
【００３２】
硬化性組成物中におけるガラスフリット（Ｅ）の含有量は、ポリアルキレンオキサイド（Ａ）１００質量部に対して１００質量部以下が好ましく、５０質量部以下がより好ましく、１０〜４０質量部が特に好ましい。ガラスフリット（Ｅ）の含有量が上記範囲内であると、硬化性組成物の硬化物は、長期間に亘って優れた難燃性及びゴム弾性を有する。硬化性組成物の硬化物は、加熱後においても優れたゴム弾性を有する。
【００３３】
硬化性組成物中にポリリン酸アンモニウム（Ｂ）及びガラスフリット（Ｅ）が含有されている場合、ポリリン酸アンモニウム（Ｂ）の含有量とガラスフリット（Ｅ）の含有量との比［ポリリン酸アンモニウム（Ｂ）の含有量／ガラスフリット（Ｅ）の含有量］は、０．３〜３が好ましく、０．５〜２がより好ましく、０．７〜１．５がより好ましく、０．８〜１．３が特に好ましい。ポリリン酸アンモニウム（Ｂ）の含有量とガラスフリット（Ｅ）の含有量との比が０．３以上であると、硬化性組成物の硬化物は、優れたゴム弾性を有している。ポリリン酸アンモニウム（Ｂ）の含有量とガラスフリット（Ｅ）の含有量との比が３以下であると、硬化性組成物の硬化物は耐久性に優れ、優れたゴム弾性を長期間に亘って維持することができる。
【００３４】
［アミノシラン化合物（Ｃ）］
硬化性組成物は、アミノシラン化合物（Ｃ）を含む。アミノシラン化合物（Ｃ）は、具体的には、３−アミノプロピルトリメトキシシラン、３−アミノプロピルメチルジメトキシシラン、３−アミノプロピルトリエトキシシラン、Ｎ−（２−アミノエチル）−３−アミノプロピルトリメトキシシラン、Ｎ−（２−アミノエチル）−３−アミノプロピルトリエトキシシラン、Ｎ，Ｎ’−ビス−〔３−（トリメトキシシリル）プロピル〕エチレンジアミン、Ｎ，Ｎ’−ビス−〔３−（トリエトキシシリル）プロピル〕エチレンジアミン、Ｎ，Ｎ’−ビス−〔３−（メチルジメトキシシリル）プロピル〕エチレンジアミン、Ｎ，Ｎ’−ビス−〔３−（トリメトキシシリル）プロピル〕ヘキサメチレンジアミン、Ｎ，Ｎ’−ビス−〔３−（トリエトキシシリル）プロピル〕ヘキサメチレンジアミン、アルキルアルコキシシランとアミノアルコキシシランとの加水分解縮合物であるアルコキシシランオリゴマーなどが挙げられる。なお、アミノシラン化合物（Ｃ）は、単独で用いられても二種以上が併用されてもよい。
【００３５】
アミノシラン化合物（Ｃ）中における窒素原子の含有量は、１質量％以上が好ましく、３質量％以上がより好ましく、４質量％以上が特に好ましい。アミノシラン化合物（Ｃ）中における窒素原子の含有量は、１５質量％以下が好ましく、１０質量％以下がより好ましく、８質量％以下が特に好ましい。アミノシラン化合物（Ｃ）中における窒素原子の含有量が１質量％以上であると、硬化性組成物の硬化物は長期間に亘って優れたゴム弾性を維持する。なお、アミノシラン化合物（Ｃ）中における窒素原子の含有量は、アミノアルコキシシランなどの窒素原子を分子中に含むアルコキシシランにより調整することができる。
【００３６】
アミノシラン化合物（Ｃ）中における窒素原子の含有量は、ＣＨＮ元素分析装置によって測定された値をいう。例えば、下記の測定条件で求めることができる。
・装置：CHN元素分析装置（Elementar製  vario EL III）
・試料の量：１０ｍｇ
・燃焼管温度：９５０℃
・還元管温度：５００℃
・キャリアーガス：２００ｍＬ／ｍｉｎ
・検出器：TCD
・標準試料：Acetanilide（元素分析用標準試料）C=71.09％, H=6.710％, N=10.36％)
・定量法：標準試料による多点検量線方式
【００３７】
アミノシラン化合物（Ｃ）の２０℃における粘度は、５〜４０ｍＰａ・ｓが好ましく、１０〜３０ｍＰａ・ｓがより好ましく、１５〜２５ｍＰａ・ｓが特に好ましい。アミノシラン化合物（Ｃ）の粘度が上記範囲内にあると、硬化後に優れた接着性を有する硬化性組成物を得ることができる。なお、アミノシラン化合物（Ｃ）の２０℃における粘度は、ＪＩＳ  Ｚ８８０３に準拠して測定された値をいう。
【００３８】
アミノシラン化合物（Ｃ）としては、アルキルアルコキシシランとアミノアルコキシシランとの加水分解縮合物であるアルコキシシランオリゴマーが好ましい。即ち、アミノシラン化合物（Ｃ）としては、アルキルアルコキシシランとアミノアルコキシシランとを加水分解させた後に縮合させてなるアルコキシシランオリゴマーが好ましい。
【００３９】
アルキルアルコキシシランとは、少なくとも１個のアルキル基と、少なくとも２個のアルコキシ基とがケイ素原子に直接結合している化合物を意味する。アルキルアルコキシシランは、１個のアルキル基と、３個のアルコキシ基とがケイ素原子に直接結合しているモノアルキルトリアルコキシシランが好ましい。アルキルアルコキシシランとして、具体的には、メチルトリメトキシシラン、メチルトリエトキシシラン、エチルトリメトキシシラン、エチルトリエトキシシラン、及びヘキシルトリメトキシシランなどが挙げられ、エチルトリエトキシシランが好ましい。
【００４０】
アミノアルコキシシランとは、１分子中に、アミノ基含有官能基を少なくとも１個有し、且つ少なくとも２個のアルコキシ基がケイ素原子に直接結合している化合物を意味する。アミノ基含有官能基は、ケイ素原子に直接結合していることが好ましい。アミノアルコキシシランは、一分子中に、アミノ基含有官能基を１個有し、且つ３個のアルコキシ基がケイ素原子に直接結合している化合物が好ましい。
【００４１】
アミノ基含有官能基としては、硬化後に優れた接着性を有する硬化性組成物を得ることができるので、アミノプロピル官能基が好ましい。アミノプロピル官能基としては、−（ＣＨ2）3−ＮＨ2、−（ＣＨ2）3−ＮＨＲ1、−（ＣＨ2）3−ＮＨ（ＣＨ2）2−ＮＨ2（３−［Ｎ−（２−アミノエチル）アミノ］プロピル基）、及び、−（ＣＨ2）3−ＮＨ（ＣＨ2）2−ＮＨ（ＣＨ2）2−ＮＨ2（３−［［２−（２−アミノエチルアミノ）エチル］アミノ］プロピル基）からなる群から選ばれた少なくとも一種のアミノプロピル官能基が好ましい。アミノプロピル官能基としては、無機物に対する接着性に優れた硬化性組成物を得ることができるので、−（ＣＨ2）3−ＮＨ（ＣＨ2）2−ＮＨ2がより好ましい。
【００４２】
−（ＣＨ2）3−ＮＨＲ1において、Ｒ1は、炭素数が１〜１８個のアルキル基、炭素数が３〜１８個の一価の飽和脂環式炭化水素基、又は、炭素数が６〜１２個のアリール基である。
【００４３】
炭素数が１〜１８のアルキル基としては、直鎖状のアルキル基及び分岐鎖状のアルキル基が挙げられる。直鎖状のアルキル基としては、例えば、メチル基、エチル基、プロピル基、ｎ−ブチル基、ｎ−ペンチル基、ｎ−ヘキシル基、ｎ−オクチル基、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基、ｎ−ヘプタデシル基、ｎ−オクタデシル基などが挙げられる。直鎖状のアルキル基としては、メチル基、エチル基及びｎ−ブチル基が好ましい。分岐鎖状のアルキル基としては、例えば、イソプロピル基、イソブチル基、ｓｅｃ−ブチル基、ｔｅｒｔ−ブチル基などが挙げられる。
【００４４】
炭素数が３〜１８個の一価の飽和脂環式炭化水素基としては、例えば、シクロペンチル基，シクロヘプチル基、シクロヘキシル基、４−メチルシクロヘキシル基、シクロオクチル基などが挙げられ、シクロヘキシル基が好ましい。
【００４５】
炭素数が６〜１２個のアリール基としては、例えば、フェニル基などが挙げられる。    
【００４６】
アミノアルコキシシランとしては、具体的には、３−アミノプロピルトリメトキシシラン、３−アミノプロピルトリエトキシシラン、Ｎ−メチル−アミノプロピルトリメトキシシラン、Ｎ−メチル−アミノプロピルトリエトキシシラン、Ｎ−ｎ−ブチル−アミノプロピルトリメトキシシラン、Ｎ−ｎ−ブチル−アミノプロピルトリエトキシシラン、Ｎ−シクロヘキシルアミノプロピルトリメトキシシラン、Ｎ−シクロヘキシルアミノプロピルトリエトキシシラン、Ｎ−フェニル−アミノプロピルトリメトキシシラン、Ｎ−フェニル−アミノプロピルトリエトキシシラン、３−［Ｎ−（２−アミノエチル）アミノ］プロピルトリメトキシシラン、３−［Ｎ−（２−アミノエチル）アミノ］プロピルトリエトキシシラン、［３−［２−（２−アミノエチルアミノ）エチルアミノ］プロピル］トリメトキシシラン、［３−［２−（２−アミノエチルアミノ）エチルアミノ］プロピル］トリエトキシシラン、３−アミノプロピルメチルジメトキシシラン、３−アミノプロピルメチルジエトキシシラン、Ｎ−メチル−アミノプロピルメチルジメトキシシラン、Ｎ−メチル−アミノプロピルメチルジエトキシシラン、Ｎ−ｎ−ブチル−アミノプロピルメチルジメトキシシラン、Ｎ−ｎ−ブチル−アミノプロピルメチルジエトキシシラン、Ｎ−シクロヘキシルアミノプロピルメチルジメトキシシラン、Ｎ−シクロヘキシルアミノプロピルメチルジエトキシシラン、Ｎ−フェニル−アミノプロピルメチルジメトキシシラン、Ｎ−フェニル−アミノプロピルメチルジエトキシシラン、３−［Ｎ−（２−アミノエチル）アミノ］プロピルメチルジメトキシシラン、３−［Ｎ−（２−アミノエチル）アミノ］プロピルメチルジエトキシシラン、［３−［２−（２−アミノエチルアミノ）エチルアミノ］プロピル］メチルジメトキシシラン、［３−［２−（２−アミノエチルアミノ）エチルアミノ］プロピル］メチルジエトキシシラン、Ｎ，Ｎ’−ビス−〔３−（トリメトキシシリル）プロピル〕エチレンジアミン、Ｎ，Ｎ’−ビス−〔３−（トリエトキシシリル）プロピル〕エチレンジアミン、Ｎ，Ｎ’−ビス−〔３−（メチルジメトキシシリル）プロピル〕エチレンジアミン、Ｎ，Ｎ’−ビス−〔３−（トリメトキシシリル）プロピル〕ヘキサメチレンジアミン、及びＮ，Ｎ’−ビス−〔３−（トリエトキシシリル）プロピル〕ヘキサメチレンジアミンなどが挙げられる。アミノアルコキシシランとしては、３−［Ｎ−（２−アミノエチル）アミノ］プロピルトリメトキシシラン、３−［Ｎ−（２−アミノエチル）アミノ］プロピルトリエトキシシランが好ましく、３−［Ｎ−（２−アミノエチル）アミノ］プロピルトリエトキシシランがより好ましい。
【００４７】
アルコキシシランオリゴマー（Ｃ）は、モノアルキルトリアルコキシシランと、１個のアミノプロピル官能基及び３個のアルコキシ基がケイ素原子に直接結合しているアミノアルコキシシランとの加水分解縮合物が好ましい。
【００４８】
アルコキシシランオリゴマー（Ｃ）は、モノアルキルトリアルコキシシランと、３−［Ｎ−（２−アミノエチル）アミノ］プロピルトリアルコキシシランとの加水分解縮合物が好ましい。
【００４９】
アルコキシシランオリゴマー（Ｃ）は、モノアルキルトリエトキシシランと、３−［Ｎ−（２−アミノエチル）アミノ］プロピルトリアルコキシシランとの加水分解縮合物が好ましい。
【００５０】
アルコキシシランオリゴマー（Ｃ）は、モノアルキルトリアルコキシシランと、３−［Ｎ−（２−アミノエチル）アミノ］プロピルトリエトキシシランとの加水分解縮合物が特に好ましい。
【００５１】
アルコキシシランオリゴマー（Ｃ）は、エチルトリエトキシシランと、３−［Ｎ−（２−アミノエチル）アミノ］プロピルトリエトキシシランとの加水分解縮合物が特に好ましい。
【００５２】
アルコキシシランオリゴマー（Ｃ）は、アルキルアルコキシシランが有するアルコキシ基と、アミノアルコキシシランが有するアルコキシ基とを加水分解させてシラノール基を形成させた後、これらのシラノール基同士を縮合させることにより得られる。なお、シラノール基とは、ケイ素原子に直接結合しているヒドロキシ基（≡Ｓｉ−ＯＨ）を意味する。
【００５３】
アルコキシシランオリゴマー（Ｃ）は、アミノプロピル官能基を有していることが好ましい。アルコキシシランオリゴマー（Ｃ）は、−（ＣＨ2）3−ＮＨ2、−（ＣＨ2）3−ＮＨＲ1、−（ＣＨ2）3−ＮＨ（ＣＨ2）2−ＮＨ2（３−［Ｎ−（２−アミノエチル）アミノ］プロピル基）、及び、−（ＣＨ2）3−ＮＨ（ＣＨ2）2−ＮＨ（ＣＨ2）2−ＮＨ2（３−［［２−（２−アミノエチルアミノ）エチル］アミノ］プロピル基）からなる群から選ばれた少なくとも一種のアミノプロピル官能基を有していることがより好ましい。アルコキシシランオリゴマー（Ｃ）は、−（ＣＨ2）3−ＮＨ（ＣＨ2）2−ＮＨ2を有していることが特に好ましい。なお、Ｒ1は、アミノアルコキシシランにおいて説明したＲ1と同様であるから説明を省略する。
【００５４】
また、アルコキシシランオリゴマー（Ｃ）は、市販されているものを用いることができる。例えば、エボニックデクサ社製  製品名「ダイナシラン１１４６」などが挙げられる。
【００５５】
［シリル化触媒（Ｄ）］
硬化性組成物は、シリル化触媒（Ｄ）を含有している。シリル化触媒（Ｄ）とは、ポリアルキレンオキサイド（Ａ）が含有する加水分解性シリル基、アミノシラン化合物（Ｃ）が含有するアルコキシシリル基、及び、後述するアクリル系重合体が含有する加水分解性シリル基などが加水分解することにより形成されたシラノール基同士の脱水縮合反応を促進させるための触媒である。
【００５６】
シリル化触媒（Ｄ）としては、１，１，３，３−テトラブチル−１，３−ジラウリルオキシカルボニル−ジスタノキサン、ジブチル錫ジラウレート、ジブチル錫オキサイド、ジブチル錫ジアセテート、ジブチル錫フタレート、ビス（ジブチル錫ラウリン酸）オキサイド、ジブチル錫ビス（アセチルアセトナート）、ジブチル錫ビス（モノエステルマレート）、オクチル酸錫、ジブチル錫オクトエート、ジオクチル錫モノデカネート、ジオクチル錫オキサイド、ジブチル錫ビス（トリエトキシシリケート）、ビス（ジブチル錫ビストリエトキシシリケート）オキサイド、及びジブチル錫オキシビスエトキシシリケートなどの有機錫系化合物；テトラ−ｎ−ブトキシチタネート、及びテトライソプロポキシチタネートなどの有機チタン系化合物などが挙げられる。これらのシリル化触媒（Ｄ）は、単独で用いられても二種以上が併用されてもよい。
【００５７】
硬化性組成物中におけるシリル化触媒（Ｄ）の含有量は、ポリアルキレンオキサイド（Ａ）１００質量部に対して、１〜１０質量部が好ましく、１〜５質量部がより好ましい。硬化性組成物中におけるシリル化触媒の含有量が１質量部以上であると、硬化性組成物の硬化速度を速くして、硬化性組成物の硬化に要する時間の短縮化を図ることができる。また、硬化性組成物中におけるシリル化触媒の含有量が１０質量部以下であると、硬化性組成物が適度な硬化速度を有し、硬化性組成物の貯蔵安定性及び取扱性を向上させることができる。
【００５８】
［可塑剤（Ｆ）］
硬化性組成物は、可塑剤（Ｆ）を更に含んでいてもよい。可塑剤（Ｆ）として、分子量３００〜１００００の化合物が用いられることが好ましい。具体的には、ジオクチルフタレート、ジブチルフタレート、ブチルベンジルフタレートなどのフタル酸エステル類、ポリプロピレンオキサイドなどのポリアルキレンオキサイド類、及びアクリル系重合体などが挙げられ、アクリル系重合体が好ましい。アクリル系重合体は、加水分解性シリル基を含有していないアクリル系重合体を少なくとも含む。硬化性組成物の硬化物の経時でのゴム弾性低下を防ぐため、アクリル重合体は、加水分解性シリル基を含んでいてもよく、１分子中に平均して、加水分解性シリル基を０．１〜０．５個含んでいることが好ましい。また、アクリル系重合体の重量平均分子量は、５００〜１００００が好ましく、１０００〜５０００がより好ましい。アクリル系重合体の重量平均分子量が５００以上であると、アクリル系重合体のブリードアウトを抑制することができる。また、アクリル系重合体の重量平均分子量が１００００以下であると。硬化性組成物を十分に可塑化して、硬化性組成物の硬化物が優れたゴム弾性を有する。
【００５９】
硬化性組成物において、可塑剤（Ｆ）の含有量とポリリン酸アンモニウム（Ｂ）の含有量との比［可塑剤（Ｆ）の含有量／ポリリン酸アンモニウム（Ｂ）の含有量］が２〜４であることが好ましい。可塑剤（Ｆ）の含有量とポリリン酸アンモニウム（Ｂ）の含有量との比が２以上であると、硬化性組成物の硬化物は優れた伸び性を有する。可塑剤（Ｆ）の含有量とポリリン酸アンモニウム（Ｂ）の含有量との比が４以下であると、硬化性組成物の硬化物は優れた耐熱性を有し、優れた難燃性を発現する。
【００６０】
硬化性組成物中における可塑剤（Ｆ）の含有量は、ポリアルキレンオキサイド（Ａ）１００質量部に対して１００質量部以下が好ましく、７０質量部以下がより好ましく、１〜７０質量部が特に好ましい。硬化性組成物中における可塑剤（Ｆ）の含有量が上記範囲内であると、硬化性組成物の硬化物は優れた伸び性を有する。
【００６１】
［充填剤］
硬化性組成物は、充填剤を更に含んでいることが好ましい。充填剤によれば、機械的強度に優れている硬化物を得ることが可能な硬化性組成物を提供することができる。
【００６２】
充填剤としては、炭酸カルシウム、炭酸マグネシウム、酸化カルシウム、含水ケイ酸、無水ケイ酸、微粉末シリカ、ケイ酸カルシウム、二酸化チタン、クレー、タルク、カーボンブラック、及びガラスバルーンなどを挙げることができる。これらの充填剤は、単独で用いられても二種以上が併用されてもよい。なかでも、炭酸カルシウムが好ましく用いられる。
【００６３】
炭酸カルシウムの平均粒子径は、０．０１〜５μｍが好ましく、０．０５〜２．５μｍがより好ましい。このような平均粒子径を有している炭酸カルシウムによれば、機械的強度及びゴム弾性に優れている硬化物を得ることができ、且つ優れた接着性を有している硬化性組成物を提供することができる。
【００６４】
また、炭酸カルシウムは、脂肪酸や脂肪酸エステルなどにより表面処理されているのが好ましい。脂肪酸や脂肪酸エステルなどにより表面処理されている炭酸カルシウムによれば、硬化性組成物にチキソトロピー性を付与できると共に炭酸カルシムが凝集することを抑制することができる。
【００６５】
硬化性組成物中における充填剤の含有量は、ポリアルキレンオキサイド（Ａ）１００質量部に対して１〜７００質量部が好ましく、１０〜２００質量部がより好ましい。硬化性組成物中における充填剤の含有量が１質量部以上であると、充填剤の添加による効果が十分に得られる。また、硬化性組成物中における充填剤の含有量が７００質量部以下であると、硬化性組成物を硬化させて得られる硬化物が優れたゴム弾性を有する。
【００６６】
［脱水剤］
硬化性組成物は、脱水剤を更に含んでいるのが好ましい。脱水剤によれば、硬化性組成物を保存している時に、空気中などに含まれている水分によって硬化性組成物が硬化することを抑制することができる。
【００６７】
脱水剤としては、ビニルトリメトキシシラン、ジメチルジメトキシシラン、テトラエトキシシラン、メチルトリメトキシシラン、メチルトリエトキシシラン、テトラメトキシシラン、フェニルトリメトキシシラン、及びジフェニルジメトキシシランなどのシラン化合物；並びにオルトギ酸メチル、オルトギ酸エチル、オルト酢酸メチル、及びオルト酢酸エチル等のエステル化合物などを挙げることができる。これらの脱水剤は、単独で用いられても二種以上が併用されてもよい。なかでも、ビニルトリメトキシシランが好ましい。
【００６８】
硬化性組成物中における脱水剤の含有量は、ポリアルキレンオキサイド（Ａ）１００質量部に対して０．５〜２０質量部が好ましく、１〜１５質量部がより好ましい。硬化性組成物中における脱水剤の含有量が０．５質量部以上であると、脱水剤により得られる効果が十分に得られる。また、硬化性組成物中における脱水剤の含有量が２０質量部以下であると、硬化性組成物が優れた硬化性を有する。
【００６９】
［他の添加剤］
硬化性組成物は、チキソ性付与剤、酸化防止剤、紫外線吸収剤、顔料、染料、沈降防止剤及び溶剤など他の添加剤を含んでいてもよい。なかでも、チキソ性付与剤、紫外線吸収剤、及び酸化防止剤が好ましく挙げられる。
【００７０】
チキソ性付与剤は、硬化性組成物にチキソトロピー性を発現せることができるものであればよい。チキソ性付与剤としては、水添ひまし油、脂肪酸ビスアマイド、ヒュームドシリカなどが好ましく挙げられる。
【００７１】
紫外線吸収剤としては、ベンゾトリアゾール系紫外線吸収剤、ベンゾフェノン系紫外線吸収剤などが挙げられ、及びベンゾトリアゾール系紫外線吸収剤が好ましい。硬化性組成物中における紫外線吸収剤の含有量は、ポリアルキレンオキサイド１００質量部に対して０．１〜２０質量部が好ましく、０．１〜１０質量部がより好ましい。
【００７２】
酸化防止剤としては、例えば、ヒンダードフェノール系酸化防止剤、モノフェノール系酸化防止剤、ビスフェノール系酸化防止剤、及びポリフェノール系酸化防止剤などが挙げられ、ヒンダードフェノール系酸化防止剤が好ましく挙げられる。硬化性組成物中における酸化防止剤の含有量は、ポリアルキレンオキサイド（Ａ）１００質量部に対して０．１〜２０質量部が好ましく、０．３〜１０質量部がより好ましい。
【００７３】
［光安定剤］
硬化性組成物は、ヒンダードアミン系光安定剤を含んでいることが好ましい。ヒンダードアミン系光安定剤によれば、硬化後に優れたゴム弾性をより長期間に亘って維持することができる硬化性組成物を提供することができる。
【００７４】
ヒンダードアミン系光安定剤としては、例えば、ビス（１，２，２，６，６−ペンタメチル−４−ピペリジル）セバケート及びメチル１，２，２，６，６−ペンタメチル−４−ピペリジルセバケートの混合物、ビス（２，２，６，６−テトラメチル−４−ピペリジル）セバケート、ジブチルアミン・１，３，５−トリアジン・Ｎ，Ｎ’−ビス（２，２，６，６−テトラメチル−４−ピペリジル−１，６−ヘキサメチレンジアミンとＮ−（２，２，６，６−テトラメチル−４−ピペリジル）ブチルアミンとの重縮合物、ポリ［｛６−（１，１，３，３−テトラメチルブチル）アミノ−１，３，５−トリアジン−２，４−ジイル｝｛（２，２，６，６−テトラメチル−４−ピペリジル）イミノ｝ヘキサメチレン｛（２，２，６，６−テトラメチル−４−ピペリジル）イミノ｝］、コハク酸ジメチルと４−ヒドロキシ−２，２，６，６−テトラメチル−１−ピペリジンエタノールとの重縮合物などが挙げられる。
【００７５】
硬化性組成物中におけるヒンダードアミン系光安定剤の含有量は、ポリアルキレンオキサイド（Ａ）１００質量部に対して０．０１〜２０質量部が好ましく、０．１〜１０質量部がより好ましい。
【００７６】
硬化性組成物は、加水分解性シリル基を有するポリアルキレンオキサイド（Ａ）と、ポリリン酸アンモニウム（Ｂ）及び／又はガラスフリット（Ｅ）と、アミノシラン化合物（Ｃ）と、シリル化触媒（Ｄ）とを混合することによって製造することができる。
【００７７】
硬化性組成物は、優れた難燃性及びゴム弾性を長期間に亘って維持することができる硬化物を形成することができることから、シーリング材、コーティング材、接着剤、及び塗料など各種用途に使用することができる。なかでも、シーリング材として用いられることが好ましく、目地構造用シーリング材として用いられることがより好ましい。
【００７８】
硬化性組成物を目地に施工して目地構造を得る方法としては、硬化性組成物を目地に充填した後に養生させて硬化させる方法が用いられる。得られる目地構造は、建築構造物の壁部を構成している壁部材と、互いに隣接する壁部材間に形成された目地に充填された、硬化性組成物の硬化物とを有している。建築構造物の壁部としては、例えば、外壁、内壁、天井部などが挙げられる。壁部材としては、例えば、外壁部材、内壁部材、天井部材などが挙げられる。
【００７９】
目地は、特に制限されないが、建築構造物の外壁、内壁、及び天井における目地などが挙げられる。本発明の硬化性組成物は、硬化後に優れたゴム弾性を長期間に亘って維持することができることから、気温や日照等の温度変化による部材の膨張や収縮による、或いは振動や風圧などの作用による目地の幅の変化に対して優れた追随性を呈し、部材の損傷や建築構造物内への漏水を防止することができる。従って、建築構造物の外壁における目地など、所謂、「ワーキングジョイント」とも呼ばれる幅の変化が大きい目地をシーリングするために好適に用いられる。
【００８０】
建築構造物の外壁における目地としては、例えば、モルタル板、コンクリート板、窯業系サイディングボード、金属系サイディングボード、ＡＬＣ板、及び金属板などの外壁部材間の接合部にできる目地が挙げられる。
【発明の効果】
【００８１】
本発明の硬化性組成物は、上述の如き構成を有していることから、優れた難燃性及びゴム弾性を長期間に亘って維持する硬化物を生成することができる。
【発明を実施するための形態】
【００８２】
以下に、本発明を実施例を用いてより具体的に説明するが、本発明はこれに限定されない。
【実施例】
【００８３】
以下に実施例及び比較例で用いた化合物を示す。
［ポリアルキレンオキサイド（Ａ）］
・メチルジメトキシシリル基を含有し且つ主鎖骨格がポリプロピレンオキサイドからなるポリアルキレンオキサイド（Ａ１）（数平均分子量Ｍｎ：２５０００、分子量分布（Ｍｗ／Ｍｎ）：１．１６、旭硝子株式会社製  製品名「エクセスター  Ｓ４５３０」）
・加水分解性シリル基を含有しないポリアルキレンオキサイド（Ａ２）（数平均分子量Ｍｎ：２００００、分子量分布：１．４９、旭硝子株式会社製  製品名「エクセスター  Ｓ２４２０」）
【００８４】
［ポリリン酸アンモニウム（Ｂ）］
・ポリリン酸アンモニウム（Ｂ）（クラリアントジャパン株式会社製  「Ｅｘｏｌｉｔ  ＡＰ４６２」
【００８５】
［アミノシラン化合物（Ｃ）］
・アルコキシシランオリゴマー（Ｃ１）（エチルトリエトキシシランと３−［Ｎ−（２−アミノエチル）アミノ］プロピルトリエトキシシランとの加水分解縮合物、窒素原子の含有量：６質量％、粘度（２０℃）：２０ｍＰａ・ｓ、エボニックデグサジャパン社製  製品名「ダイナシラン１１４６」）
・アミノシラン化合物（Ｃ２）［Ｎ−（２−アミノエチル）−３−アミノプロピルトリメトキシシラン、信越化学工業株式会社製  製品名「ＫＢＭ−６０３」］
【００８６】
［シリル化触媒（Ｄ）］
・シリル化触媒（ジオクチル錫モノデカネート、日東化成株式会社製  製品名「ネオスタンＵ−８３０」）
【００８７】
［ガラスフリット（Ｅ）］
・ガラスフリット（Ｅ）（リン酸系ガラス、ガラスの軟化点：４０４℃、日本フリット社製  商品名「ＶＹＯ１４４」）
【００８８】
［可塑剤（Ｆ）］
・可塑剤（Ｆ１）（ポリプロピレンオキサイド、重量平均分子量：３０００、旭硝子社製  製品名「エクセスター３０２０」）
・可塑剤（Ｆ２）（加水分解性シリル基を含有していないアクリル系重合体、重量平均分子量：２０００、東亞合成社製  製品名「ＵＰ１１１０」）
【００８９】
［充填剤］
・コロイダル炭酸カルシウム（平均粒子径：０．１μｍ、神島化学工業社製  製品名「ＰＬＳ−５０５」）
・重質炭酸カルシウム（平均粒子径：１．０μｍ、日東粉化工業株式会社社製  製品名「ＮＣＣ２３１０」）
【００９０】
［脱水剤］
・ビニルトリメトシシラン（信越化学工業社製  製品名「ＫＢＭ−１００３」）
【００９１】
［紫外線吸収剤］
・ベンゾトリアゾール系紫外線吸収剤（ＢＡＳＦジャパン社製  製品名「チヌビン３２６」）
【００９２】
［酸化防止剤］
・ヒンダードフェノール系酸化防止剤（ＢＡＳＦジャパン社製  製品名「イルガノックス１０１０」）
【００９３】
［光安定剤］
・ＮＨ型ヒンダードアミン系光安定剤（ＢＡＳＦジャパン社製  製品名「チヌビン７７０」）
【００９４】
（実施例１〜１１及び比較例１〜３）
上述した、ポリアルキレンオキサイド（Ａ）、ポリリン酸アンモニウム（Ｂ）、アミノシラン化合物（Ｃ）、シリル化触媒（Ｄ）、ガラスフリット（Ｅ）、可塑剤（Ｆ）、充填剤、脱水剤、紫外線吸収剤、酸化防止剤及び光安定剤をそれぞれ表１に示した配合量となるようにして、密封した攪拌機中で減圧しながら均一になるまで混合することにより硬化性組成物を得た。
【００９５】
得られた硬化性組成物について、初期及び耐熱後の最大荷重時伸びを下記の方法で測定し、その結果を表１に示した。なお、初期の最大荷重時伸びは「初期」の欄に、耐熱後の最大荷重時伸びは「耐熱」の欄にそれぞれ記載した。
【００９６】
得られた硬化性組成物について、難燃性を下記の要領で測定した。
【００９７】
（最大荷重時伸び）
硬化性組成物を用いて、ＪＩＳ  Ａ１４３９  ４．２１に準拠して、Ｈ型試験体を作製した。具体的には、アルマイト処理を施したアルミニウム板（縦５０ｍｍ×横５０ｍｍ×厚み３ｍｍ）２枚を用い、これらのアルミニウム板の間にスペーサーを挟むことによってアルミニウム板間の中央部に直方体状の空間（縦１２ｍｍ×横５０ｍｍ×高さ１２ｍｍ）を形成した。この空間に硬化性組成物を空気が入らないように充填した。硬化性組成物の充填後、温度２３℃、相対湿度５０％の雰囲気下で硬化性組成物を１４日間放置した。しかる後、硬化性組成物を更に温度３０℃の雰囲気下で１４日間放置した。硬化性組成物を養生させて硬化させることにより、２枚のアルミニウム板が硬化性組成物の硬化物によって接着一体化されてなるＨ型試験体を作製した。
【００９８】
そして、作製直後のＨ型試験体について、温度２３℃、相対湿度５０％の雰囲気下で、引張速度５０ｍｍ／分での引張試験をＪＩＳ  Ａ１４３９に準拠して行い、最大荷重時伸び［％］を測定した。得られた最大荷重時伸びを「初期」の欄に記載した。
【００９９】
又、上述と同様にして作製された、作製直後のＨ型試験体を８０℃に９０日又は１２０日暴露した後、Ｈ型試験体を２３℃、相対湿度５０％の雰囲気下に２４時間放置した。
【０１００】
Ｈ型試験体について、温度２３℃、相対湿度５０％の雰囲気下で、引張速度５０ｍｍ／分での引張試験をＪＩＳ  Ａ１４３９に準拠して行い、最大荷重時伸び［％］を測定した。得られた最大荷重時伸びを「耐熱（９０日後）」及び「耐熱（１２０日後）」の欄にそれぞれ記載した。
【０１０１】
（難燃性）
硬化性組成物の難燃性をＵＬ９４−ＶＯ評価に準拠して測定した。具体的には、硬化性組成物をポリプロピレン板上に厚み２ｍｍとなるように塗工し、硬化性組成物を２３℃、相対湿度５０％の雰囲気下にて１ヶ月に亘って養生して硬化物を得た。得られた硬化物を８０℃にて１４日暴露した後、硬化物を２３℃、相対湿度５０％の雰囲気下に２４時間放置して試料を作製した。
【０１０２】
得られた試料を５個用意し、各試料を垂直に保持した上で、各試料の下端に１０秒間に亘ってガスバーナーの炎を接炎させた。燃焼が３０秒以内に止まった場合には、試料の下端に１０秒間に亘ってガスバーナーの炎を接炎させた。
【０１０３】
それぞれの評価において、下記の（１）〜（５）の何れの条件も満たす場合を「○」、下記の（１）〜（５）の条件のうち、一つでも満たさない場合を「×」とした。
【０１０４】
判定基準
［Ｖ−０］
(1)いずれの接炎の後も、１０秒以上燃焼を続ける試料がない。
(2)５個の試料に対する１０回の接炎に対する総燃焼時間が５０秒を超えない。
(3)固定用クランプの位置まで燃焼する試料がない。
(4)試料の下方に置かれた脱脂綿を発火させる燃焼する粒子を落下させる試料がない。
(5)２回目の接炎の後、３０秒以上赤熱を続ける試料がない。
【０１０５】
［Ｖ−１］
(1)いずれの接炎の後も、３０秒以上燃焼を続ける試料がない。
(2)５個の試料に対する１０回の接炎に対する総燃焼時間が２５０秒を超えない。
(3)固定用クランプの位置まで燃焼する試料がない。
(4)試料の下方に置かれた脱脂綿を発火させる燃焼する粒子を落下させる試料がない。
(5)２回目の接炎の後、６０秒以上赤熱を続ける試料がない。
【０１０６】
［Ｖ−２］
(1)いずれの接炎の後も、１０秒以上燃焼を続ける試料がない。
(2)５個の試験シートの１０回の接炎による総燃焼時間が２５０秒を超えない。
(3)固定用クランプの位置まで燃焼する試験シートがない。
(4)試験シートの下方に置かれた脱脂綿を発火させる、燃焼する粒子の落下が許容される。
(5)２回目の接炎の後、６０秒以上赤熱を続ける試験シートがない。
【０１０７】
【表１】
2019014885.tif 000002